FR 2609065 A1 19880701 FR 8618471 A 19861224 NOUVEAUX AGENTS DE LAVAGE ET COMPOSITIONS LES CONTENANT La présente invention concerne de nouveaux agents et des compositions de lavage d'articles textiles les mettant en oeuvre. Ch sait que les compositions lessivielles actuellement commercialisées pour le lavage d'articles textiles synthétiques ou naturels, sont des mélanges complexes de différents produits ayant tous des fonctions bien déterminées, tels que par exemple les agents complexants des métaux, les tensiactifs, les agents anticorrosion, les détergents, les agents anti-redéposants, les agents de blanchiment ou les agents antisalissures. On entend par agents anti-salissures des agents qui ont essentiellement pour rôle de réduire l'affinité des fibres textiles pour les salissures, en particulier pour des salissures grasses, et de faciliter ainsi leur enlèvement. On entend par agents anti-redéposants des agents qui ont essentiellement pour rôle d'éviter le dépôt des salissures sur les fibres textiles, en particulier pour éviter le redépôt des salissures enlevées au cours du lavage. L'objet principal de l'invention consiste en de nouveaux agents ayant des propriétés anti-redéposition et d'enlèvement de la salissure qui soient particulièrement efficaces et d'un coût relativement faible. Un autre objet de l'invention est la mise au point d'un procédé et de coopositions de lavage mettant en oeuvre ces nouveaux agents anti-salissures. ns ce but, le procédé, selon l'invention, de lavage d'articles textiles est caractérisé en ce qu'en vue de faciliter l'enlèvement des salissures de ces articles, on ajoute au bain de lavage, à une étape du cycle de lavage, au moins un latex alcali-soluble et en ce qu'on amène au moins à un moment d'un cycle, le a du bain à une valeur au moins égale à celle du pH de solubilisation du latex. On entend ici par cycle de lavage tout l'ensemble des opérations de nettoyage des articles textiles, ces opérations comprenant notamment les prélavages, les lavages proprement dits, les rinçages et les séchages. Pour la mise en oeuvre de ce procédé, l'invention concerne par ailleurs une composition lessivielle qui est caractérisée en ce qu'elle comporte un latex alcali-soluble. Pour la mise en oeuvre selon une variante préférée, l'invention concerne aussi une composition de rinçage caractérisée en ce qu'elle comporte un latex alcali-soluble. D'autres caractéristiques et avantages de l'invention seront mieux compris à la lecture de la description qui va suivre et des exemples concrets mais non limitatifs de mise en oeuvre. La caractéristique essentielle de l'invention consiste dans l'application à titre d'agents anti-salissures et anti-redéposants de latex alcali-solubles. On donne ici et pour tout le reste de la description au terme de latex le sens habituel, c 'est-a-dire les dispersions aqueuses de polymères formant des systèmes hétérogènes comprenant une phase continue liquide, l'eau et une phase discontinue solide. Les latex alcali-solubles de l'invention sont les latex à l'état de dispersion à un certain pH notamment acide ou neutre et qui, lors de l'augmentation du pH, voient les particules polymèrisées précitées se déliter, ce qui conduit ainsi à des solutions aqueuses de polymères. En d'autres termes, les latex qui conviennent dans le cadre @@ 1 l'invention sont ceux qui lors de l'augmentation du FH sont susceptibles de subir une variation de leur configuration en fonction du pH du bain lessiviel. Les latex alcali-solubles utilisés dans le cadre de l'invention sont généralement des produits bien connus. Leur préparation, leurs caractéristiques physiques et chimiques sont considérées ici comme faisant partie de l'art antérieur. Par contre, leur utilisation en détergence apparaît comme tout à fait originale. Comme cela a été vu plus haut, le procédé de lavage de l'invention consiste à ajouter le latex au bain de lavage à un moment du cycle étant entendu qu'à un moment d'un cycle de lavage, le pH du bain lessiviel passe à une valeur au moins égale à celle du EH de solubilisation du latex. On notera que le procédé de l'invention s'applique à tout type de textile synthétique, naturel ou mélangé. Les résultats sont particulièrement bons pour les textiles en fibres polyester ou polyester/coton. Par exemple, dans un cycle de lavage classique du type ménager, le procédé de l'invention pourra ainsi être mis en oeuvre de la manière préférée suivante. On ajoute le latex alcali-soluble lors d'un rinçage. L'article textile est ensuite séché et utilisé. Il subit un certain ensalissement. Lors du cycle de lavage suivant, au cours de l'étape de lavage proprement dit qui se fait habituellemnt en milieu basique, le phénomène de modification de configuration du latex décrit plus haut se produit et la salissure est enlevée. Au rinçage, on ajoute de nouveau le latex. L'article textile est alors prêt pour un autre cycle de lavage après un autre ensalissement. I1 est aussi possible de mettre en oeuvre le procédé de l'invention en lavage industriel ou institutionnel des articles textiles, particulièrement lorsque l'introduction des produits se fait de façon séquentielle. Dans ce cas, on peut introduite le latex alcali-soluble à un moment où le pH du bain est inférieur au pH de solubilisation dudit latex. On notera enfin que la concentration de latex au sein du bain peut varier entre 1 et 1000 ppm notamment 5 et 500 ppm et 10-150 ppm.. En ce qui concerne le choix des latex alcali-solubles utilisables dans le procédé de i'invention, on peut citer comme premier type de produits, ceux à base d'esters (méth)acrylique. Dans ce cas, on peut utiliser notamment ceux à base d'esters (méth)acrylique, d'acides rond ou dicarboxyliques éthyléniquement insaturés et éventuellement d'autres monomères tels que le styrène ou le butadiène. A titre d'esters (métn)acryliques, on citera notamment les aLkyl (méth)acrylates, dont la chaîne alkyle contient de préférence I à 4 atomes de carbanes tels que le (méth)-acrylate de méthyle ou d'éthyle. A titre d'acides, on peut mentionner particulièrement les acides (méth)acrylique, itaconique ou maléique. En principe, le taux d'acide (pourcentage pondéral de monomère dans le produit) est d'au moins 20 % et généralement, il est compris entre 20 % et 60 %. Comme second type de latex alcali-soluble convenant bien dans le cadre de l'invention, on peut citer aussi les latex à base d'esters vinyliques. Plus particulièrement, on peut utiliser les latex à base d'esters vinyliques, d'acides mono ou di-carboxyliques éthyléniquement insaturés et éventuellement, soit d'esters (méth)acryliques, soit de monomères hydrosolubles tels qu'acrylamide ou vinylsulfonate. A titre d'acide, on mentionnera notamment les acides maléique, crotonique, (méth)acrylique ou itaconique. Généralement, le taux d'acide est d'au moins 3 % et de préférence compris entre 3 et 8 %. Comme ester vinylique, on citera particulièrement l'acétate de vinyle. Comme troisième type de latex alcali-solubles convenant plus préférentiellement on peut citer les latex à base d'esters vinyliques polymérisés en présence de polyester sulfonate ou à base d'esters acryliques eux aussi polymérisés en présence de polyester sulfonate. Généralement le taux de polyestersulfonate par rapport aux monomères est inférieur à 10 t. Les polyesters sulfonés utilisés préférentiellement dans le cadre de la présente invention sont ceux contenant environ & 60 d d'acide phtalique ou succinique pour 40 % d'éthylène oxyde. L'acide phtalique est réparti entre ses isomères approximativement de la façon suivante : 80% d'acide téréphtalique pour 20 % d'acide isophtalique, ce dernier étant presque entièrement sulfoné. La mise en oeuvre de l'invention peut se faire selon différentes variantes. I1 est par exemple possible d'adjoindre le ou les latex alcali-solubles tels que définis plus haut à une composition lessivielle utilisable pour le lavage d'articles textiles. Ainsi, on peut incorporer le latex à toute couposition lessivielle comprenant notamment à titre d'auxiliaires de lavage des pyrophosphates, des métaphosphates, des tripolyphosphates de métaux alcalins et en particulier de sodium et des zéolites. Toutefois, selon un mode de réalisation particulièrement avantageux de l'invention, on incorpore le latex alcali-soluble à une composition de rinçage ce qui permet bien sûr ainsi d'ajouter le latex au bain lors du rinçage. Bien entendu, tout ce qui a été dit plus haut dans la description au sujet de la nature et des caractéristiques du latex alcali-soluble s'applique ici au sujet des compositions, les latex entrant dans leurs constitutions étant tout à fait identiques à ceux décrits pour le procédé. Des exemples vont maintenant être donnés. Les tests utilisés au cours des exemples qui suivent ont pour but d'évaluer les propriétés anti-salissures et anti-redéposantes d'un additif donné. Pour mesurer les propriétés anti-salissures, la méthode utilisée consiste à laver des échantillons de tissus en présence de l'additif à tester, à déposer des tâches sur ces tissus et à les relaver. Les résultats obtenus traduisent l'affinité des textiles ainsi conditionnés pour une salissure. Les conditions expérimentales sont les suivantes. TISSUS : Coton 405 Polyester coton (PE/C) 7404 1 Origine TESTFABRIC Polyester "Dacron 54" (PE) i APPAPEILIAGE : Linitest hANAU (2 pots par essai) Chaque pot de linitest contient 10 billes inox de 12 mm de diamètre 4 rectangles de coton (10 x 12 cm) l 4 rectangles de /C (10 x 12 cm) j soit / 20 g de tissu 4 rectangles de polyester (10 x 12 cm) j 300 ml de solution lessivielle. Rapport de bain : 1/15 CONDITIONS OPERATOIRES . Tempe'rature de lavage : 600C Durée du lavage : 40 mn (25 mn de montée en température et 15 mn à 60 C Dilution : ajout de 150 mi d'eau dure froide suivie de 5 mn d'agitation . 3 rinçages de 5mn en présence de 400 ml d'eau dure froide Dureté de l'eau (33 TH) Séchage des tissus par deux passages successifs sur glaceuse photo Mesure de réflectance : photomètre GARrNER filtre Y, 4 épaisseurs de tissus. SALISSURE : Huile de vidange de voiture DEROULEMENT DES OPERATIONS - Conditionnement : on effectue un cycle de lavage en présence de l'additif à tester. L'additif peut être introduit soit dans le bain lessiviel, soit au cours du rinçage. - Tachage : à l'aide d'une burette, on dépose 4 gouttes d'huile de vidange au centre de l'échantillon de tissu disposé sur un "verre de montre". Les tissus sont ensuite mis à l'étuve à 60 C pendant une heure. On salit ainsi la moitié des échantillons. - Mesure de la reflectance des tissus tachés (GARDNER, filtre Y) lavage : on opère de la même façon que pour le conditionnement, mais en absence d additif. Chaque pot de linitest contient ainsi deux échantillons tachés et deux échantillons non tachés de chaque qualité de tissu. - Mesure de la réflectance après lavage (GARDNER filtre Y). La réflectance des tissus tachés indique l'effet antisalissure. EXPRESSION DES RESULTATS Les résultats ccncernant l'enlèvement des salissures sont exprimés sous la forme de la valeur de la "rémission" R Rl-Rs x 100 R% : Ro-Rs R : réflectance du tissu, sali avant lavage R : réflectance du tissu non sali, avant lavage R1 : réflectance du tissu, sali après lavage Plus la rémission R est élevée, plus est grande l'efficacité de l'additif ccmme agent anti-salissure. Exemple 1 Cet exemple a pour but de mettre en évidence l'effet antisalissure d'un latex alcali-soluble en présence d'une formule dont le builder ou l'adjuvant de lavage est constitué par du tripolyphosphate (TPP) et de la zéolite 4A. L'additif utilisé dans cet exemple est le suivant Latex alcali-soluble (L1) Composition : acétate de vinyle/acide crotonique/acrylate ae butyle 84,5/5,5/10. La composition de la formule utilisé est la suivante TPP 19,0 % Zéolite 17,0 % Sulfate de Na 9,5 % Pyrophosphate neutre 2,0 % Na3P04 anhydre 0,5 % Silicate 3Na 8,6 % BLANOSE BWS 1,5 % TINOPAL DMSXR 0,2 % TINOPAL SOPR 0,2 % ESPERASE NOVO 0,3 % Perborate 25,0 % Stéarate de Na 3,0 % LABS 7,0 % CEMULSOL 6/18R 2,5 % CEMULSOL LA 90R 2,5 % EDTA 0,2 % H20 1,0 % Les résultats obtenus sont donnés dans le tableau suivant Concent. Additif et Rémission R % en lessivel concentration |-------------------| observations du bain j dans le bain Coton PE/C I PE i sans 25,7 4,6 5g/l latex L1 100ppm 35,5 9,0 ajouté au 3ème rinçage l | sans 1 43,41 38,0 1 7,4 1 7,5g/l latex L1 100ppm 56,0 21,2 ajouté au 3ème rinçage latex L1 100ppm 1 44,11 42,5 1 16,6 rajouté au lavage l |----------|-----------------|-----|------|------|----------------------| t i sans 1 44,81 47,7 1 18,8 1 10g/l latex L1 100ppm 47,2 61,9 28,5 ajouté au 3ème rinçage latex L1 200ppm 46 64,3 31,2 ajouté au 3ème rinçage Ce tableau met en évidence un effet anti-salissure du latex utilisé. Cet effet est particulièrement important sur le polyester et le polyester coton et lorsque le latex est introduit lors du rinçage. Exemple 2 On évalue dans cet exemple, l'effet anti-salissure d'un latex alcali-soluble avec une formulation dont l'adjuvant de lavage est du TPP. La compositoin de la formulation est la suivante TPP 20,0 % Pyrophosphate neutre 2 % phosphate trisodique neutre anhydre 0,5 % Silicate 3Na 8,6 % Stéarate de 3Na 3,0 % TINOPAL DMSXR 0,2 % TINOPAL SOPR 0,2 % ESPERASE NOVER 0,3 % Perborate (Air liquide) 25,0 % EDTA 0,2 % LABS neutre 7,0 % CEMULSOL 6/18R 2,5 % CEMULSOL LA 90R 2,5 % BLANOSE BWSR 1,5 % Sulfate de Na 25,5 % Les résultats obtenus ont été portés dans le tableau suivant | | | | | j Concent. 1 Additif et j Rémission R % l en lessive concentration Observations du bain dans le bain PE/C PE I l sans 1 37,4 1 15,9| 7,5g/l latex L1 100ppm 55,8 24,7 ajouté au 3ème rinçage Exemple 3 Cet exemple illustre l'utilisation de différents latex dont les caractéristiques sont donnés ci-dessous Réféfence j Nature des monomères j Pourcentage pondéral de | l | | | monomère dans le produit I |-----------|--------------------------|------------------------------| I I Styrène 1 18,4 L2 L2 1 Acrylate d'éthyle 1 40,8 I I Acide méthacrylique 1 40,8 Acrylate d'éthyle 55 1 L3 1 Acide méthacrylique 1 45 | | | Réféfence Nature des monomères I Pourcentage pondéral de I l | monomère dans le produit |-----------|---------------------------|----------------------------- I I Acétate de vinyle i 89,5 I L4 I Acide crotonique I 10,5 Acétate de vinyle 91,8 I L5 Acide crotonique 1 2,2 I I Acide itaconique | I 6 Acétate de vinyle 91 L6 Acide crotonique 5 Acrylamide 4 Acétate de vinyle 91 L7 Acide crotonique 5 Vinylsulfonate 4 Acétate de vinyle 91 I L8 I Acide crotonique | 5 5 Acide acrylique 4 I | Acétate de vinyle 1 91 I Lg | Acide crotonique 1 5 Acide maléique 4 I I Acrylate de butyle 1 34,5 I L10 I | Méthacrylate de méthyle 1 32,5 I | Acrylate d'éthyle 1 16,5 Acide méthacrylique 16,5 Réféfence I Nature des monomères | Pourcentage pondéral de I I | monomère dans le produit |-----------|--------------------------|----------------------------- I | Acétate de vinyle 1 83,5 I L11 I | Acide crotonique 1 6,5 I I Acrylate de butyle 1 10 ------------|--------------------------|----------------------------- Acétate de vinyle 1 95 L12 Acide crotonique 5 I -- I ----------------- I -- I ~~~~~~~~~~~~~~~~~~~~~~~~~ -- I I Acrylate de butyle | 34,5 I L13 I Méthacrylate de méthyle | 32,5 I 1 Acrylate d'éthyle 1 16,5 Acide méthacrylique 16,5 I I Polymérisé en présence | I | de 4 % de Polyester i sulfoné I | Acrylate de butyle 1 34,5 L14 Méthacrylate de méthyle 32,5 I I Acrylate d'éthyle | 16,5 Acide méthacrylique 16,5 I I Polymérisé en présence I I | de 8 % de Polyester I sulfoné Au cours des essais, les produits sont ajoutés au milieu à un pH tel qu'ils restent sous forme de suspension (ajout au troisième rinçaye), la solubilisation du latex ne s'effectuant qu'au lavage suivant (où le pH augmente). La composition de la formule utilisée est la suivante TPP 21,5 % Pyrophosphate neutre 2 % phosphate trisodique neutre anhydre 0,5 % Silicate 3Na 8,6 % Stéarate de 3Na 3,0 % TINOPAL DMSXR 0,2 % TINOPAL SOPR 0,2 % ESPERASE NOVOR 0,3 % Perborate (Air liquide) 25,0 % EDTA 0,2 % LABS neutre 7,0 % CEMULSOL 6/18R 2,5 % CEMULSOL LA 90R 2,5 % Sulfate de Na 24 % Les essais effectués ici sont regroupés par séries. Au cours de chaque série les produits testés (un à trois) sont comparés à un essai en absence d'additif. Les résultats obtenus sont donnés dans le tableau suivant I I Concent. Additif et Rémission R % Sér en les- concentration Observations sive dans le bain PE/C PE I l sans 1 46,5 1 10,9 | I 1 7,5g/l latex L1 100ppm 47,0 13,5 ajouté au 3ème rinçage latex L3 100ppm 61,4 36,5 " sans 1 42,9 1 14,8 2 7,5g/l latex L7 100ppm 1 56,8 1 18,7 lajouté au 3ème rinçagel latex L8 100ppm 60,1 23,7 " latex L9 100ppm 60,6 25,8 " | | | | l Concent. | Additif et | Rémission R % | Sér en les- concentration Observations I Isive | dans le bain I PE/C I PE I sans 47,1 12,1 1 3 i 7,5g/1 latex L4 100ppm 1 56,6 1 20,5 lajouté-au 3ème rinçage latex L5 100ppm 61,3 24,2 " latex L6 100ppm 1 56,6 1 21,0 | I |---|--------|-------------------|---------|------| I | I sans 1 35,3 1 7 1 1 4 1 7,5g/l latex L1 100ppm 1 48,5 1 26,6 ajouté au-3ème rinçage |---|--------|-------------------|---------|------|-------------------- I I I sans 1 33,8 1 14,5 1 5 7,5g/l latex L10 100ppm 40,3 14,5 ajouté au 3ème rinçage Ces résultats confirme l'effet anti-salissure des différents latex alcali-solubles testés. Exemple 4 Cet exemple illustre l'utilisation de quelques latex alcali-solubles à des concentrations variables. Les conditions expérimentales sont les mêmes que pour l'exemple 3. Comme précédement, les essais ont été regroupés par séries. Les résultats obtenus ont été portés sur le tableau suivant. Il I concent. Additif et Rémission R % Sér en les- concentration Observations I Isive I dans le bain I PE/C I PE Il I I | | I |---|---------|-------------------|---------|------|-------------------- I I I sans 1 34,8 1 14,8 I 1 1 7,5g/1 latex L9 20ppm 1 46,5 1 16,6 Rajouté au 3ème rinçage |---|--------|-------------------|---------|------|--------------------| I I | sans 1 35,9 1 13,1 I 2 2 | 7,5g/l latex L9 40ppm 1 40,3 | 17,8 lajouté au 3ème rinçage I l latex L3 40ppm 1 47,3 1 14,9 1 sans 27,8 3 7,5g/l latex L9 60ppm 39,0 ajouté au 3ème rinçage I I Ilatex L3 80ppm j 41,1 1 1 |---|--------|-------------------|---------|------|-------------------| I I | sans 1 34,0 1 13,8 | 4 4 | 7,5g/l latex L9 80ppm 1 45,5 1 18,1 ajouté au 3ème rinçage latex L3 80ppn 1 48,8 I 19,5 i |---|--------|-------------------|---------|-------|---------------------| sans 1 35,6 1 17,9 1 5 7,5g/l latex L8 40ppm 43,6 23,6 ajouté au 3ème rinçage Ces résultats confirment l'effet anti-salissure des latex alcali-solubles pour plusieurs concentrations en additif. Bien entendu, l'invention n'est nullement limitée aux modes de réalisation décrits qui n'ont été donnés qu'à titre d'exemples. En particulier, elle comprend tous les moyens constituant des équivalents techniques des moyens décrits ainsi que leurs combinaisons si celles-ci sont mises en oeuvre dans le cadre de la Protection comme revendiquée. Le test utilisé au cours des exemples qui suivent a pour but d'évaluer les propriétés anti-redéposantes d'un additif donné. La méthode utilisée cansiste à laver des échantillons de tissus en présence de l'additif à tester, et de salissures déposées sur des méches de coton. Les résultats obtenus traduisent l'affinité des textiles ainsi conditionnés pour une salissure. Les conditions expérimentales sont les suivantes. TISSUS : Coton 405 Polyester coton (PE/C) 7404 1 Origine TESTFABRIC Polyester "Dacron 54" (PE) I APPAREILLAGE : Linitest HANAU (2 pots par essai) (tergotomètre automatisé) Chaque pot du Linitest contient 10 billes inox de 12 mm de diamètre 4 rectangles de coton (10 x 12 cm) 4 rectangles dè PE/C (10 x 12 cm) I soit / 20 g de tissu 4 rectangles de polyester (10 x 12 cm) I 300 ml de solution lessivielle. Rapport de bain : 1/15 CONDITIONS OPERATOIRES : . Température de lavage : 60 C . Durée du lavage : 40 mn (25 mn de montée en température et 15 mn à 60 C Dilution : ajout de 150 ml d'eau dure froide suivi de 5 mn d'agitation 3 3 rinçages de 5mn en présence de 400 ml d'eau dure froide Dureté de l'eau : 33 TH Séchage des tissus par deux passages successifs sur glaceuse photo . Mesure de réflectance : photomètre GARDNER filtre Y, 4 épaisseurs de tissus. SALISSURE : "Spangler" (sébum + particules) DEROULEMENT DES OPERATIONS Conditionnement : on effectue un cycle de lavage en présence de l'additif à tester et d'une salissure imprégnée sur des méches de coton. L'additif peut être introduit soit dans le bain lessiviel, soit au cours du rinçage. - Mesure de la reflectance des tissus tachés (GARDNER. filtre Y) lavage : on opère de même façon que pour le conditionnement, mais en absence d'additif. Chaque pot de îinitest contient ainsi deux échantillons tachés et deux échantillons non tachés de chaque qualité de tissu. - Mesure de la réflectance après lavage (GARDNER filtre Y). La réflectance des tissus tachés indique l'effet antisalissure. EXPRESSION DES RESULTATS Les résultats concernant l'anti-redéposition des salissures sont exprimés sous la forme de la valeur de la différence delta R de réflectance avant et après lavage et de l'efficacité E Delta R : R0 - R2: R2-R1 x 100 E% : R0-R1 R2 : réflectance du tissu, sali après lavage Ro : réflectance du tissu, avant lavage R1 : réflectance du tissu blanc non lavé Plus la rémission delta R est faible, plus est grande l'efficacité de l'additif comme agent anti-rédéposition Exemple 5 Cet exemple a pour but de mettre en évidence l'effet anti-redéposant d'un latex alcali-soluble en présence d'une formule dont le builder ou l'adjuvant de lavage est constitué par du tripolyphosphate (TPP) et de la zéolite 4A. La composition de la formule utilisé est la suivante TPP 19,0 % Zéolité 17,0 % Sulfate de Na 9,5 % Pyrophosphate neutre 2,0 % Na3P04 anhydre 0,5 % Silicate 3Na 8,6 % BLANOSE BWS 1,5 % TINOPAL DMSXR 0,2 % TINOPAL SOPR 0,2 % ESPERASE av0R 0,3 % Perborate 25,0 % Stéarate de Na 3,0 e LABS 7,0 % CEMULSOL 6/18R 2,5 % CEIMJLSOL LA 90R 2,5 % EDTA 0,2 % H20 1,0 % Cet exemple illustre l'utilisation de différent latex à une concentration de 100 ppm dans une formule lessivielle ayant une concentration de 6g/1 de bain Additif I Polyester/Coton I Polyester Delta R E % | Delta R E % Sans 20 - 36 L4 11 36 21 38 19 28 24 38 L5 13 41 24 36 L6 0 100 1 97 I 0 100 1 4 90 ----------|------------------------|----------------------------- I L7 5 5 73 | 11 66 1 | 9 65 1 16 59 L8 -1 106 1 97 0 100 1 97 L9 1 94 1 97 l | 12 54 1 20 49 L10 1 96 5 87 0 100 3 91 L11 6 73 16 59 I 1 94 1 4 87 -----------|-----------------------|---------------------- L12 | 5 5 69 | 1 1 97 -1 106 0 100 I I I Additif I Polyester/Coton I Polyester l I Delta R E % I Delta R E % |----------|-----------------------| I L13 I -1 104 | 7 7 82 L14 -1 104 3 91 REVENDICATIONS 10) Procédé de lavage d'articles textiles, caractérisé en ce qu'en vue de faciliter l'enlèvement et d'éviter la redéposition des salissures sur ces articles, on aboute au bain de lavage, à une étape du cycle de lavage, au moins un latex alcali-soluble et en ce qu'on amène au moins à un miment d'un cycle, le pH du bain à une valeur au moins égale à celle du pH de solubilisation du latex. 2") Procédé selon la revendication 1, caractérisé en ce qu on ajoute le latex à une étape de rinçage du cycle de lavage. 3 ) Procédé selon l'une des revendications 1 ou 2, caractérisé en ce qu'on ajoute un latex alcali-soluble à base d'esters (méthy)-acryliques ou d'esters vinyliques. 4 ) Procédé selon la revendication 3, caractérisé en ce qu on ajoute un latex alcali-soluble à base d'esters (méth)-acrylique, d'acides mono ou di-carboxyliques éthyléniquement insaturés et éventuellement d'autres monomères tels que le styrène ou le butadiène. 5 ) Procédé selon la revendication 4, caractérisé en ce que les esters (méth)acryliques sont des alkyl (méth)acrylates, de préférence, des alkyles en C1-C4. 6 ) Procédé selon la revendication 4 ou 5, caractérisé en ce que les acides sont choisis parmi les acides (méth)acrylique, itaconique ou maléique. 7 ) Procédé selon la revendication 3, caractérisé en ce qu on ajoute un latex alcali-soluble à base d'esters vinyliques, d'acides mono ou di-carboxyliques éthyléniquement insaturés et éventuellement soit d'esters (méth)acryliques, soit de monomères hydrosolubles tels que les acrylamides ou les vinylsulfonates. 8 ) Procédé selon la revendication 7, caractérisé en ce que les acides sont choisis dans le groupe comprenant les acides maléique, crotonique, (méth)acrylique, itaconique. 9 ) procédé selon la revendication 2 ou 3 caractérisé en ce qu'on ajoute un latex alcali-soluble à base d'esters vinyliques ou acryliques polymérisés en présence de polyestersulfonate. 10 ) Procédé selon la revendication 9, caractérisé en ce que le taux de polyestersulfanate est inférieur à 10 % en poids par rapport à l'ensemble des monomères. 11 ) Composition lessivielle utilisable pour le lavage d'articles textiles et en particulier pour le procédé selon 1 'une quelconque des revendications précédentes, caractérisé en ce qu'elle comporte un latex alcali-soluble. 12 ) Composition selon la revendication 11, caractérisée en ce qu'elle comporte en outre, au moins un élément choisi dans le groupe des pyrophosphaste, des métaphosphates, des tripolyphosphates de métaux alcalins et des zéolites. 13 ) Composition de rinçage utilisable dans le lavage d'articles textiles et en particulier pour le procédé selon l'une quelconque des revendications 1 à 8, caractérisée en ce qu'elle comporte un latex alcali-soluble. 14 ) Composition selon la revendication 13, caractérisée en ce qu'elle comparte un tensio-actif cationique. 150) Compositions selon l'une des revendicatons 12 à 14, caractérisées en ce qu'elle comportent un latex alcali-soluble présentant un pH de solubilisation compris entre 7 et 8,5. 160) Compositions selon l'une quelconque des revendications 11 à 15, caractérisées en ce qu'elles comportent un latex alcali-soluble à base d'esters (méth)-acryliques ou d'esters vinyliques. 17 ) Compositions selon la revendication 16, caractérisées en ce qu'elles comportent un latex alcali-soluble à base d'esters (méth)-acrylique, d'acides mono ou di-carboxyliques éthyléniquement insaturés et éventuellement d'autres monomères tels que le styrène ou le butadiène. 18 ) compositions selon la revendication 17, caractérisées en ce que les esters (méth)acryliques sont des alkyl (méth)acrylates, de préférence, des alkyles en C1-C4. 19 ) Compositions selon la revendication 17, caractérisées en ce que les acides sont les acides (méth)acrylique ou itaconique. 20 ) Compositions selon la revendication 16, caractérisées en ce qu'elles comportent un latex alcali-soluble à base d'esters vinyliques, d'acides mono ou di-carboxyliques éthyléniquement insaturés et éventuellement soit d' esters (méth)acryliques, soit de monomères hydrosolubles tels que les acrylamides ou les vinylsulfonates. 21 ) Compositions selon la revendication 20, caractérisées en ce que les acides précités sont choisis dans le groupe comprenant les acides maléique, crotonique, (méthacrylique, itaconique.